(57)【特許請求の範囲】
【請求項１】
ポリエステル繊維からなるマルチフィラメント糸を加撚して得られる強撚糸を経糸及び／又は緯糸に使用するポリエステル強撚織物であって、前記マルチフィラメント糸を構成する単繊維の断面形状が、異型度２．５以上３．５以下のＹ字状三葉型であり、前記マルチフィラメント糸の１０％伸張時応力が、１．８ｇ／ｄ以上２．８ｇ／ｄ以下であり、前記マルチフィラメント糸の交絡数が、５ヶ／ｍ以上８０ヶ／ｍ以下であり、
前記マルチフィラメント糸の繊度をＦ（デニール）、前記マルチフィラメント糸の１メートル当たりの撚数をＹ（Ｔ／ｍ）としたとき、下記式により求められる前記マルチフィラメント糸の撚係数Ｋが、１７５００以上２５８００以下であり、
Ｋ＝Ｆ1/2×Ｙ
前記単繊維の繊度が、１デニール以上４デニール以下であることを特徴とするポリエステル強撚織物。
【発明の詳細な説明】
【０００１】
【発明の属する技術分野】
本発明は、ポリエステル繊維からなるマルチフィラメント糸を加撚して得られる強撚糸を経糸及び／又は緯糸に使用するポリエステル強撚織物に関し、特に、ブラウス等の盛夏用衣料に適するポリエステル強撚織物に関するものである。
【０００２】
【従来の技術】
従来の強撚織物としては、シャリ感からくる清涼感を狙って、ポリエステル繊維からなるマルチフィラメント糸を加撚した強撚糸を用い、ジョーゼット等の織物が生産されている。
【０００３】
しかしながら、シャリ感を付加するために撚数を上げると、織糸が剛直になって織物の風合いがガリガリしたものになり、ふくらみ感にかけるという問題があった。また、異型断面糸を使用して、清涼感とふくらみ感とを両立しようとする試みもなされているが、両者を満足する織物は実現されていないのが現状である。
【０００４】
【発明が解決しようとする課題】
本発明の目的は、ほどよいシャリ感からくる清涼感を有するとともにふくらみ感もあわせもつことができるポリエステル強撚織物を提供することである。
【０００５】
【課題を解決するための手段】
本発明のポリエステル強撚織物は、ポリエステル繊維からなるマルチフィラメント糸を加撚して得られる強撚糸を経糸及び／又は緯糸に使用するポリエステル強撚織物であって、前記マルチフィラメント糸を構成する単繊維の断面形状が、異型度２．５以上３．５以下のＹ字状三葉型であり、前記マルチフィラメント糸の１０％伸張時応力が、１．８ｇ／ｄ以上２．８ｇ／ｄ以下であり、前記マルチフィラメント糸の交絡数が、５ヶ／ｍ以上８０ヶ／ｍ以下であり、
前記マルチフィラメント糸の繊度をＦ（デニール）、前記マルチフィラメント糸の１メートル当たりの撚数をＹ（Ｔ／ｍ）としたとき、下記式により求められる前記マルチフィラメント糸の撚係数Ｋが、１７５００以上２５８００以下であり、
Ｋ＝Ｆ1/2×Ｙ
前記単繊維の繊度が、１デニール以上４デニール以下のものである。
【０００８】
【発明の実施の形態】
以下、本発明の一実施の形態のポリエステル強撚織物について詳細に説明する。本発明の一実施の形態のポリエステル強撚織物は、ポリエステル繊維からなるマルチフィラメント糸を加撚して得られる強撚糸を経糸及び／又は緯糸に使用するものである。
【０００９】
ポリエステル繊維としては、例えば、ポリエチレンテレフタレートを主たる繰り返し単位とするポリエステルとすることができる。
【００１０】
マルチフィラメント糸の単繊維の断面形状は、Ｙ字状三葉型であり、異型度は、２．５以上３．５以下であることが好ましい。ここで、Ｙ字状三葉型の断面とは、その断面が三つの葉部からなるものをいい、例えば、図１に示すように、三つの葉部２からなる単繊維１の断面形状をいう。また、異型度とは、図１に示すように、三つの葉部２の外接円３の直径と断面中心部の内接円４の直径との比をいい、外接円３の直径をＧ、内接円４の直径をＮとすると、Ｇ／Ｎで表される。この異型度が、２．５未満では、清涼感が得られず、３．５を越えると、織物の風合いがガリガリした粗剛なものになって清涼感が得られず、好ましくない。
【００１１】
マルチフィラメント糸の単繊維の太さは、１デニール以上４デニール以下であることが好ましい。単繊維の太さが、１デニール未満では、適度なシャリ味からくる清涼感が得られず、４デニールを越えると、織物の風合いが、ガリガリ感を伴う粗剛なものになり、好ましくない。
【００１２】
マルチフィラメント糸の１０％伸張時の応力は、１．８ｇ／ｄ（グラム／デニール）以上２．８ｇ／ｄ以下であることが好ましい。この場合、ふくらみ感と適度なシャリ感を伴う清涼感とを得ることができる。これは、１０％伸張時の応力で示される繊維の初期抵抗力が織物になったときの風合いに現れるものと考えられる。一方、１０％伸張時の応力が１．８ｇ／ｄ未満では、清涼感が得られず、２．８ｇ／ｄを越えると、織物の風合いが硬くガリガリした風合いになる。ここで、マルチフィラメント糸の１０％伸張時の応力は、テンシロン引張器（インテスコ社製）を用い、初期荷重０．１ｇ／ｄ、試料長２００ｍｍ、引張速度２００ｍｍ／ｍｉｎ、記録計速度２００ｍｍ／ｍｉｎの測定条件で測定した１０％伸張時の応力（ｇ／ｄ）をいう。
【００１３】
マルチフィラメント糸の交絡数は、５ヶ／ｍ以上８０ヶ／ｍ以下であることが好ましい。この場合、マルチフィラメント糸の単繊維の断面において、凸部となる葉部と凹部となる葉部間とが、強撚された際にマルチフィラメント糸間で互いにかみ合い、最密充填されるのを防止することができる。この結果、マルチフィラメント糸間に空隙が増大し、織物にふくらみ感を持たせることができる。一方、交絡数が５ヶ／ｍ未満では、強撚時にマルチフィラメント糸が自由に移動し、単繊維の断面同志で凹部と凸部とが絡み合う。この結果、マルチフィラメント糸間の空隙が減少し、織物の風合いがふくらみ感のない硬いものになり、好ましくない。また、交絡数が８０ヶ／ｍを越えると、交絡点が織物の風合いを粗硬なものにするため、好ましくない。マルチフィラメント糸の交絡方法は、特に限定されないが、インターレースノズル等を用いることができる。
【００１４】
マルチフィラメント糸の撚数Ｙ（Ｔ／ｍ）は、マルチフィラメント糸の繊度をＦ（デニール）としたときに、Ｋ＝Ｆ1/2×Ｙで示される撚係数Ｋが１７５００以上２５８００以上になる撚数にすることが好ましい。撚係数Ｋが１７５００未満では、適度なシャリ感を伴う清涼感が得られず、単繊維の繊度によっては、しぼ斑が発生する場合があり、好ましくない。また、撚係数Ｋが２５８００を越えると織物の風合いが硬くなってガリガリしたものになり、好ましくない。マルチフィラメント糸の撚方法は、特に限定されないが、ダブルツイスター等を用いることができる。
【００１５】
【実施例】
以下、実施例をあげて、本発明を具体的に説明する。評価試料となる実施例及び比較例１〜１０の各織物は、以下の製造方法により作成した。まず、マルチフィラメント糸を加撚後、経糸としてＳ撚の織糸及びＺ撚の織糸を２本交互に使用するとともに、緯糸としてＳ撚の織糸を使用し、平織物を経密度１２６本／インチ及び緯密度９２本／インチで製織した。次に、通常のワッシャーによるリラックス加工を沸騰下で行った。次に、アルカリ減量加工を沸騰下で行った。最後に、染色加工を１３０℃で行った。上記の製造方法により得られた各織物の風合いを官能評価により良否を評価し、その結果を表１に示す。なお、減量率は、全ての例において、ほぼ２０％とした。
【００１６】
（実施例）
固有粘度０．６３のポリエステルポリマーを用いたポリエステル繊維からなる以下の特性のマルチフィラメント糸を作成した。マルチフィラメント糸の繊度は７５デニールで、フィラメントの数は２４であり、従って、単繊維の繊度は、３．１２５デニールである。単繊維の断面形状は、異型度３．０のＹ字状三葉型である。マルチフィラメント糸の１０％伸張時応力は、２．３ｇ／ｄである。上記のマルチフィラメント糸を撚係数２０７８５（経糸撚係数２０７８５、緯糸撚係数２０７８５）になるように加撚して強撚糸を作成し、ポリエステル強撚織物を作成した。
【００１７】
得られた織物の風合いは、適度なシャリ感を伴う清涼感を有するとともに、ふくらみ感もあわせもち、非常に良好なものであった。
【００１８】
（比較例１）
マルチフィラメント糸の単繊維の異型度を２．３にし、マルチフィラメント糸の１０％伸張時応力を２．４ｇ／ｄにしたこと以外は、実施例と同一の方法及び条件でポリエステル強撚織物を作成した。この例では、ふくらみ感が不足するとともに、清涼感も少なかった。
【００１９】
（比較例２）
マルチフィラメント糸の単繊維の異型度を３．７にし、マルチフィラメント糸の１０％伸張時応力を２．１ｇ／ｄにしたこと以外は、実施例と同一の方法及び条件でポリエステル強撚織物を作成した。この例では、ふくらみ感はあるが、風合いがガリガリしていた。
【００２０】
（比較例３）
マルチフィラメント糸のフィラメントの数を８０にして単繊維の繊度を約０．９３８にし、単繊維の異型度を２．８にし、マルチフィラメント糸の１０％伸張時応力を２．２ｇ／ｄにしたこと以外は、実施例と同一の方法及び条件でポリエステル強撚織物を作成した。この例では、ふくらみ感はあるが、清涼感がなかった。
【００２１】
（比較例４）
マルチフィラメント糸のフィラメントの数を１８にして単繊維の繊度を約４．１６７にし、単繊維の異型度を３．２にし、マルチフィラメント糸の１０％伸張時応力を２．２ｇ／ｄにしたこと以外は、実施例と同一の方法及び条件でポリエステル強撚織物を作成した。この例では、風合いがガリガリし、粗硬であった。
【００２２】
（比較例５）
ポリエステルポリマーの固有粘度を０．６７にし、マルチフィラメント糸の１０％伸張時応力を３．２ｇ／ｄにしたこと以外は、実施例と同一の方法及び条件でポリエステル強撚織物を作成した。この例では、ふくらみ感はあるが、硬い感じがした。
【００２３】
（比較例６）
ポリエステルポリマーの固有粘度を０．５９にし、マルチフィラメント糸の１０％伸張時応力を１．６ｇ／ｄにしたこと以外は、実施例と同一の方法及び条件でポリエステル強撚織物を作成した。この例では、ふくらみ感はあるが、清涼感がなかった。
【００２４】
（比較例７）
マルチフィラメント糸の交絡数を３ヶ／ｍにし、１０％伸張時応力を２．２ｇ／ｄにしたこと以外は、実施例と同一の方法及び条件でポリエステル強撚織物を作成した。この例では、清涼感はほぼ満足できるが、ふくらみ感に欠けた。
【００２５】
（比較例８）
マルチフィラメント糸の交絡数を９０ヶ／ｍにし、１０％伸張時応力を２．２ｇ／ｄにしたこと以外は、実施例と同一の方法及び条件でポリエステル強撚織物を作成した。この例では、清涼感はほぼ満足できるが、ふくらみ感が不足していた。
【００２６】
（比較例９）
マルチフィラメント糸の撚係数を１７３２０（経糸撚係数１７３２０、緯糸撚係数１７３２０）にしたこと以外は、実施例と同一の方法及び条件でポリエステル強撚織物を作成した。この例では、清涼感がなかった。
【００２７】
（比較例10）
マルチフィラメント糸の撚係数を２５９８０（経糸撚係数２５９８０、緯糸撚係数２５９８０）にしたこと以外は、実施例と同一の方法及び条件でポリエステル強撚織物を作成した。この例では、ガリガリして粗硬な風合いであった。
【００２８】
【表１】
0003724540.tif 000002
【００２９】
【発明の効果】
本発明のポリエステル強撚織物は、適度なシャリ感からくる清涼感を有するとともにふくらみ感もあわせもつことができ、特に、盛夏用のブラウス等の用途に最適である。
【図面の簡単な説明】
【図１】単繊維の断面形状を説明するための模式図である。
【符号の説明】
１  単繊維
２  葉部
３  外接円
４  内接円
【図１】
0003724540.tif 000003